(57)【特許請求の範囲】
【請求項１】
中性域のｐＨで安定な酸化チタンゾルであって、アルキルシリケートを分散安定化剤として配合してなり、該アルキルシリケート中のケイ素をＳｉＯ２  に換算した量と酸化チタン中のチタンをＴｉＯ２  に換算した量との重量比（ＳｉＯ２  ／ＴｉＯ２  ）が０．７〜１０であることを特徴とする酸化チタンゾル。
【請求項２】
下記の条件で測定した分光透過率が８０〜１００％であることを特徴とする請求項１に記載の酸化チタンゾル。
測定条件：酸化チタン濃度０．５重量％、石英セルの光路長１ｃｍ、対照試料
水、光の波長５５０ｎｍ
【請求項３】
酸化チタンの粒子径が１〜１００ｎｍであることを特徴とする請求項１に記載の酸化チタンゾル。
【請求項４】
アルキルシリケートがＳｉｎ  Ｏｎ−１  （ＯＲ）２ｎ＋２（但しｎは１〜６、Ｒは炭素数が１〜４のアルキル基）であることを特徴とする請求項１に記載の酸化チタンゾル。
【請求項５】
ゾルの媒液が水と親水性有機溶媒からなることを特徴とする請求項１に記載の酸化チタンゾル。
【請求項６】
親水性有機溶媒がアルコールであることを特徴とする請求項５に記載の酸化チタンゾル。
【請求項７】
アルキルシリケートを分散安定化剤として配合してなり、中性域のｐＨで安定した酸化チタンゾルの製造方法であって、アルキルシリケートと酸化チタンゾルとを混合した後、中性化することを特徴とする酸化チタンゾルの製造方法。
【請求項８】
酸性域のｐＨで安定した酸化チタンゾルとアルキルシリケートとを混合することを特徴とする請求項７に記載の酸化チタンゾルの製造方法。
【請求項９】
親水性有機溶媒で各々が希釈された酸化チタンゾルおよびアルキルシリケートを混合することを特徴とする請求項７に記載の酸化チタンゾルの製造方法。
【請求項１０】
親水性有機溶媒がアルコールであることを特徴とする請求項９に記載の酸化チタンゾルの製造方法。
【請求項１１】
酸化チタン水性ゾルを親水性有機溶媒で１．２〜５倍に希釈し、アルキルシリケートを親水性有機溶媒で１．５〜５倍に希釈した後混合することを特徴とする請求項９に記載の酸化チタンゾルの製造方法。
【請求項１２】
イオン交換による方法、中和剤を添加する方法、透析による方法から選ばれる少なくとも一つの方法により中性化することを特徴とする請求項７に記載の酸化チタンゾルの製造方法。
【請求項１３】
イオン交換した後、中和剤を添加することにより中性化することを特徴とする請求項１２に記載の酸化チタンゾルの製造方法。
【発明の詳細な説明】
【０００１】
【発明の属する技術分野】
本発明は、光触媒、触媒、触媒担体、吸着剤、紫外線吸収剤、顔料、充填剤などに用いられる中性域のｐＨで安定な酸化チタンゾルおよびその製造方法に関する。
【０００２】
【従来の技術】
酸化チタンは、可視光に対して大きな屈折率を有することから白色顔料として、あるいは、紫外線吸収能を有することから紫外線吸収剤として用いられている。また、酸化チタンは、優れた吸着能、触媒能や大きい比表面積を有することから、種々の吸着剤、触媒、触媒担体としても用いられている。
近年、酸化チタンの有する光触媒機能を利用して有害物を除去することが注目されている。酸化チタンにそのバンドギャップ以上のエネルギーを有する光を照射すると、酸化チタン粒子表面に正孔と電子が発生する。特に酸化チタン粒子表面に生じた正孔は非常に強力な酸化力を有していることから、有害物質、悪臭物質、刺激性物質、環境汚染物質、黴、藻類、細菌などの有害物を除去できる。
【０００３】
前記の用途に用いる酸化チタンは、粉体の状態、成形体の状態でも用いられるが、近年になって、酸化チタンを分散したゾルの状態で用いる場合が多くなっている。このような酸化チタンゾルとしては、酸性域のｐＨで安定なもの、アルカリ性域のｐＨで安定なもの、中性域のｐＨで安定なものがある。
【０００４】
【発明が解決しようとする課題】
上記酸化チタンゾルの内、酸性域あるいはアルカリ性域のｐＨで安定なものを用いる場合には、例えば光触媒反応、吸着反応などを行う反応系のｐＨを同じように酸性域あるいはアルカリ性域に保持する必要があり、使用場面が限定されるという問題があった。他方、中性域のｐＨで安定な酸化チタンゾルでは、光触媒反応、吸着反応などを行う反応系のｐＨの問題がなく、腐食の問題も無いため好ましいものであるが、酸化チタンは中性域のｐＨでは凝集しやすいため、中性域のｐＨで安定な酸化チタンゾルを得るには、酸化チタンの分散安定性を維持するために、従来ポリカルボン酸有機系分散剤などを多量に配合している。しかしながら、このポリカルボン酸有機系分散剤は酸化チタンの光触媒機能により分解されて、分散剤としての機能が低下し、酸化チタンゾルの分散安定性が悪化するという問題がある。さらに、中性域のｐＨで安定な酸化チタンゾルに、親水性有機溶媒を配合すると、酸化チタンがより一層凝集しやすくなり、分散性が悪くなる場合もある。
【０００５】
【課題を解決するための手段】
本発明者らは上記問題を解決するため、中性域のｐＨにおいて優れた分散性を有し、しかも、長期間にわたって分散安定性がよく、しかも、光触媒機能に優れた酸化チタンゾルを得るべく鋭意検討した。その結果、アルキルシリケートを分散安定化剤として特定量配合すると所望の酸化チタンゾルが得られることを見出し、本発明を完成した。すなわち、本発明は、優れた分散安定性を有し、光触媒機能などに優れた中性域のｐＨで安定な酸化チタンゾルおよびその製造方法を提供することにある。
【０００６】
【発明の実施の形態】
本発明は、中性域のｐＨで安定な酸化チタンゾルであって、アルキルシリケートを分散安定化剤として配合してなり、該アルキルシリケート中のケイ素をＳｉＯ２  に換算した量と酸化チタン中のチタンをＴｉＯ２  に換算した量との重量比（ＳｉＯ２  ／ＴｉＯ２  ）が０．７〜１０であることを特徴とする酸化チタンゾルである。本発明において中性域のｐＨとは５〜９程度の範囲のことをいう。
【０００７】
媒液中での粒子の分散は原理的に、粒子の沈降とブラウン運動との関連で起こる。つまり粒子のブラウン運動が沈降より優勢であると分散状態が持続する。一般に媒液中に粒子が分散している系では、その粒子径が小さくなると界面自由エネルギーが増加し、系は不安定となり、粒子は凝集しようとする。特に粒子径が１００ｎｍ以下の微粒子分散系では、その傾向は顕著であり、分散状態は不安定となり、粒子凝集が起こる。このように凝集した粒子は見かけの粒子径が大きくなり、沈降が優勢となる。そのため、微粒子分散系を得るためには、粒子の凝集を防ぐため、一般にはポリカルボン酸有機系分散剤を多量に使用したり、粒子の沈降を防止するために高粘度の媒液を使用したりする。本発明は、アルキルシリケートを分散安定化剤として配合した酸化チタンゾルであって、常温で数ｍＰａｓの低粘度でも安定なものである。
【０００８】
本発明に用いられる酸化チタンとしては、いわゆる酸化チタンの他、含水酸化チタン、水和酸化チタン、メタチタン酸、オルトチタン酸、水酸化チタンと言われるものも含む。酸化チタンは、屈折率が高く顔料として用いられることから理解できるように、可視光の散乱能力が高い。しかしその散乱能力は、凝集粒子径で１００ｎｍ以下になると減少し、分散系は透明になることが知られている。本発明の酸化チタンゾルは、分散安定性に優れているため、可視光における透過率が高いものである。可視光における透過率として、酸化チタン濃度を０．５重量％とし、石英セルの光路長を１ｃｍとし、対照試料を水とし、光の波長を５５０ｎｍとする条件で測定した分光透過率で表して、好ましくは８０〜１００％の高い透過率を有するものである。また、本発明では、いかなる粒子径であっても分散安定性に優れた酸化チタンゾルが得られるが、可視光における透過率、光触媒機能に優れたものとするには、酸化チタンの粒子径を１〜１００ｎｍの範囲とするのが好ましく、１〜５０ｎｍの範囲とするのがより好ましく、１〜１０ｎｍの範囲とするのがもっとも好ましい。粒子径が上記範囲より小さいと分散性が低下しやすくなり、また、上記範囲より大きいと可視光における透過率や光触媒機能が低下しやすくなるため好ましくない。
【０００９】
本発明で分散安定化剤として用いるアルキルシリケートとは、一般式としてＳｉｎ  Ｏｎ−１  （ＯＲ）２ｎ＋２（但しＳｉはケイ素、Ｏは酸素、Ｒはアルキル基を示す。）で表される化合物をいい、ｎが１〜６であって、Ｒは炭素数が１〜４のアルキル基であるものがケイ素の割合が多い点でより好ましい。アルキルシリケートの配合量は、アルキルシリケート中のケイ素をＳｉＯ２  に換算した量と酸化チタン中のチタンをＴｉＯ２  に換算した量との重量比（ＳｉＯ２  ／ＴｉＯ２  ）が０．７〜１０、好ましくは０．９〜２である。アルキルシリケートの配合量が上記範囲より少ないと分散安定性が低下しやすくなり、また、上記範囲より多いと光触媒機能が低下しやすくなるため好ましくない。
【００１０】
本発明の酸化チタンゾルは、親水性有機溶媒を配合しても分散安定性に優れたゾルである。本発明において親水性有機溶媒としては、メタノール、エタノール、２−プロパノール、エチレングリコール等のアルコール類、ケトン類、カルボン酸エステル類など、親水性のものであれば特に制限なく用いることができ、アルキルシリケートの溶解性が良好である点でアルコールが好ましい。親水性有機溶媒の配合量は、適用場面に応じて適宜設定することができるが、酸化チタンゾル中の水１００重量部に対して、親水性有機溶媒を３０〜４００重量部程度配合するのが、分散安定性を維持できることから好ましい。
【００１１】
次の本発明は、アルキルシリケートを分散安定化剤として配合してなり、中性域のｐＨで安定した酸化チタンゾルの製造方法であって、アルキルシリケートと酸化チタンゾルとを混合した後、中性化することを特徴とする酸化チタンゾルの製造方法である。
【００１２】
本発明に用いられる酸化チタンゾルは、常法により得られる酸化チタンゾルを用いることができ、酸性域のｐＨで安定な酸化チタンゾル、アルカリ性域で安定な酸化チタンゾルが好ましく、特に、酸性域のｐＨで安定な酸化チタンゾルを用いると、アルキルシリケートを配合した酸化チタンゾルの分散性、可視光における透過率に優れたものが得られるためより好ましい。
【００１３】
酸化チタンゾルを得るには、例えば、▲１▼含水酸化チタンなどの酸化チタンを一塩基酸またはその塩で解膠処理したり、▲２▼四塩化チタンを低温の水に添加した後透析したり、▲３▼塩酸水溶液にチタンアルコキシドを添加したりして得ることができる。上記▲１▼の方法において、含水酸化チタンは、例えば硫酸チタン、硫酸チタニル、四塩化チタン等の水溶性無機チタン化合物などのチタン化合物を加熱加水分解したり、チタン化合物水溶液に水酸化ナトリウム、水酸化カリウム、アンモニア水などのアルカリを添加し、中和したりして得ることができる。加水分解して得られる含水酸化チタンは、普通このものをアルカリで中和し、固液分離、洗浄、脱水して、内部に残存している硫酸根をできるだけ除去した後この脱水物に塩酸、硝酸、酢酸、塩素酸、クロル酸などの一塩基酸またはその塩を加えて解膠処理する。別法として、上記の中和による脱硫酸根処理を行うことなく、含水酸化チタンに、硫酸根と反応して不溶性の硫酸塩を形成すると同時に一価の酸を形成するような塩、例えば塩化バリウムを添加して解膠処理することもできる。解膠処理で生成する酸化チタンゾルは、一塩基酸またはその塩を分散安定化剤として含有しており、通常ｐＨ３以下の酸性を示す。酸化チタン微粒子の粒子径は、加熱加水分解を行ったり、中和温度を下げたり、中和反応を遅くしたりすることによって、より微細なものとすることができる。このようにして得られた酸性域のｐＨで安定な酸化チタンゾルに、アルカリを徐々に加えｐＨを上げると、アルカリ性域のｐＨで安定な酸化チタンゾルが得られる。得られたアルカリ性域の酸化チタンゾルから、必要に応じて、不純物を除去することもできる。
【００１４】
本発明においてはまず、酸化チタンゾルとアルキルシリケートとを常法により混合する。両者を混合する際には、酸化チタン水性ゾルを親水性有機溶媒で希釈したり、あるいは、アルキルシリケートも親水性有機溶媒で希釈したりしてもよい。親水性有機溶媒としては、メタノール、エタノール、２−プロパノール、エチレングリコール等のアルコール類、ケトン類、カルボン酸エステル類など、親水性のものであれば特に制限なく用いることができ、アルキルシリケートの溶解性が良好である点でアルコールが好ましい。酸化チタンゾルの親水性有機溶媒による希釈の倍率は重量比で１．２〜５倍がより好ましく、一方、アルキルシリケートを親水性有機溶媒による希釈の倍率は重量比で１．５〜５倍がより好ましい。酸化チタンゾルおよびアルキルシリケートの両者を親水性有機溶媒で希釈した後に混合することにより、酸化チタンの凝集を生じさせることなく両者を混合することができるためより好ましい。酸化チタンゾルの希釈用の親水性有機溶媒と、アルキルシリケートの希釈用の親水性有機溶媒とは、必ずしも同じ化合物を用いる必要はない。
【００１５】
次いで、得られた混合物を中性化することにより本発明の酸化チタンゾルを得る。中性化は、常法により行うことができるが、イオン交換による方法、中和剤を添加する方法、透析による方法から選ばれる少なくとも一つの方法により行うことが好ましい。特に、イオン交換した後、中和剤を添加して中性化することが、不純物の含有量を少なくすることができるためより好ましい。
【００１６】
イオン交換するには、イオン交換樹脂を用いて行う。例えば、上記混合物に陽イオン交換樹脂または陰イオン交換樹脂を添加して陽イオン、陰イオンを除去し、その後、イオン交換樹脂を分離する。イオン交換樹脂としては、強酸性、弱酸性の区別無く、また、陰イオン交換樹脂としては、強塩基性、弱塩基性の区別無く、いずれも、例えば市販のアーバンライト（オルガノ社製）、ダイアイオン（三菱化学社製）などを用いることができる。
【００１７】
また、中和剤としては、水酸化ナトリウム、水酸化カリウム、アンモニア水などのアルカリ、あるいは、塩酸、硝酸、酢酸、塩素酸、クロル酸などの一塩基酸またはその塩、硫酸、フッ酸などの酸またはその塩を用いることができる。
【００１８】
このようにして得られた酸化チタンゾルを、その用途に応じて所望の固形分濃度に調整したり、所望のｐＨに調整したりしてもよい。
【００１９】
本発明の酸化チタンゾルは、特に、光触媒として有用である。酸化チタンのバンドギャップ以上のエネルギーを持つ波長の光を照射させることにより、その回りに存在する有毒物質、悪臭物質、刺激性物質、環境汚染物質、菌、黴、藻類、細菌などの有害物を除去できる。照射する光としては、紫外線を含有した光などが挙げられ、例えば、太陽光や蛍光灯、ブラックライト、ハロゲンランプ、キセノンフラッシュランプ、水銀灯などの光を用いることができる。特に、３００〜４００ｎｍの近紫外線を含有した光が好ましい。光の照射量や照射時間などは処理する物質の量などによって適宜設定できる。
【００２０】
【実施例】
以下に本発明の実施例を示すが、本発明はこれらの実施例に限定されるものではない。
【００２１】
実施例１
（Ａ）酸性酸化チタン水性ゾルの調製
ＴｉＯ２  として５０ｇ／ｌの濃度の四塩化チタン水溶液１ｌに、２０％アンモニア水を６０分かけて添加し、四塩化チタンを中和した。中和によって得られた含水酸化チタンスラリーを直ちに濾過脱水した後、リパルプして含水酸化チタンスラリーにし、次いで、このスラリーに濃硫酸８０ｇを添加した後９５〜１００℃で３時間加熱処理した。しかる後５％の濃度の水酸化ナトリウム水溶液を１０時間かけて加えて中和し、濾過、洗浄した。得られた脱水ケーキに濃硝酸と水を加えて解膠し、ｐＨを１に調整した後７時間攪拌して、酸化チタン濃度がＴｉＯ２  換算で２０．１重量％の酸性酸化チタン水性ゾル（試料ａ）を得た。
【００２２】
（Ｂ）中性酸化チタンゾルの作成
（Ａ）で得られた酸性酸化チタン水性ゾル（試料ａ）２５ｇを室温で攪拌しながら、徐々にエタノール４５．４ｇを添加し、引き続き２−プロパノール１０ｇを徐々に添加してアルコールで希釈された酸性酸化チタンゾルを得た。希釈倍率は重量比で３．２倍であった。次いで、メチルシリケート（メチルシリケート５１：一般式Ｓｉｎ  Ｏｎ−１  （ＯＣＨ３  ）２ｎ＋２（但しｎは３〜５）、コルコート社製）をメタノールで５０％に希釈してメタノールで希釈されたメチルシリケートを得た。希釈倍率は重量比で２倍であった。得られたアルコールで希釈された酸性酸化チタンゾル８０．４ｇとメタノールで希釈されたメチルシリケート１９．６ｇを混合し、これに湿潤した陰イオン交換樹脂（アンバーライトＩＲＡ−９１０：オルガノ社製）３９６ｇを攪拌しながら添加し、イオン交換により中性化した。次いで、イオン交換樹脂を濾過し、ｐＨ５．７、固形分５．７重量％の本発明の中性酸化チタンゾル（試料Ａ）を得た。この試料Ａは、メチルシリケート中のケイ素をＳｉＯ２  に換算した量と酸化チタン中のチタンをＴｉＯ２  に換算した量との重量比（ＳｉＯ２  ／ＴｉＯ２  ）が１であった。
【００２３】
実施例２
実施例１で得られた中性酸化チタンゾル（試料Ａ）に純水および０．１Ｎの濃度の水酸化ナトリウム水溶液を添加して、ｐＨ７．３、固形分５重量％の本発明の中性酸化チタンゾル（試料Ｂ）を得た。
【００２４】
実施例３
（Ａ）酸性酸化チタン水性ゾルの調製
チタン鉱石と硫酸とを反応させて、得られた硫酸チタン溶液を加熱加水分解してメタチタン酸を生成させた。得られたメタチタン酸をＴｉＯ２  換算で３０重量％の水性スラリーとし、このスラリーをアンモニア水でｐＨ７に中和し、その後濾過洗浄して硫酸根を除去した。得られた脱水ケーキに濃硝酸と水を加えて解膠処理してＨＮＯ３  として２．０重量％含有し、酸化チタン濃度がＴｉＯ２  換算で３０重量％、ｐＨ１．５の酸性酸化チタン水性ゾル（試料ｂ）を得た。
【００２５】
（Ｂ）中性酸化チタンゾルの作成
実施例１の（Ｂ）における試料ａの代わりに前記の試料ｂにイオン交換水を加えて酸化チタン濃度を２０重量％とした試料を用いたこと以外は実施例１と同様に処理して本発明の中性酸化チタンゾル（試料Ｃ）を得た。なお、試料ＣのｐＨは６．４、固形分濃度は５．３重量％であった。また、メチルシリケート中のケイ素をＳｉＯ２  に換算した量と酸化チタン中のチタンをＴｉＯ２  に換算した量との重量比（ＳｉＯ２  ／ＴｉＯ２  ）は１であった。
【００２６】
実施例４
（Ａ）酸性酸化チタン水性ゾルの調製
実施例３で得られた酸性酸化チタン水性ゾル（試料ｂ）を用いた。
【００２７】
（Ｂ）中性酸化チタンゾルの作成
試料ｂにイオン交換水を加えて酸化チタン濃度を２８．６重量％とした酸性酸化チタン水性ゾル４９ｇを室温で撹拌しながら、徐々にメタノール８ｇを添加し、引き続き２−プロパノール６．５ｇを徐々に添加してアルコールで希釈された酸性酸化チタンゾルを得た。希釈倍率は重量比で１．３倍であった。次いで、メチルシリケート（メチルシリケート５１：一般式Ｓｉｎ  Ｏｎ−１  （ＯＣＨ３  ）２ｎ＋２（但しｎは３〜５）、コルコート社製）をメタノールで５０％に希釈してメタノールで希釈されたメチルシリケートを得た。希釈倍率は重量比で２倍であった。得られたアルコールで希釈された酸性酸化チタンゾル６３．５ｇとメタノールで希釈されたメチルシリケート３８．６ｇを混合し、これに湿潤した陰イオン交換樹脂（アンバーライトＩＲＡ−９１０：オルガノ社製）７３４ｇを攪拌しながら添加し、イオン交換により中性化した。次いで、イオン交換樹脂を濾過し、ｐＨ６．１、固形分１３．３重量％の本発明の中性酸化チタンゾル（試料Ｄ）を得た。この試料Ｄは、メチルシリケート中のケイ素をＳｉＯ２  に換算した量と酸化チタン中のチタンをＴｉＯ２  に換算した量との重量比（ＳｉＯ２  ／ＴｉＯ２  ）が０．７０であった。
【００２８】
実施例５
（Ａ）酸性酸化チタン水性ゾルの調製
実施例１で得られた酸性酸化チタン水性ゾル（試料ａ）を用いた。
（Ｂ）中性酸化チタンゾルの作成
試料ａの酸性酸化チタン水性ゾル２５ｇを室温で撹拌しながら、徐々にエタノール１５．５ｇを添加してエタノールで希釈された酸性酸化チタンゾルを得た。希釈倍率は重量比で１．６倍であった。次いで、エチルシリケート（エチルシリケート２８：一般式Ｓｉｎ  Ｏｎ−１  （ＯＣ２  Ｈ５  ）２ｎ＋２（但しｎは１）、コルコート社製）をエタノールで８０％に希釈してエタノールで希釈されたエチルシリケートを得た。希釈倍率は重量比で２．３倍であった。得られたエタノールで希釈された酸性酸化チタンゾル４０．５ｇとエタノールで希釈されたエチルシリケート５９．５ｇを混合し、これに湿潤した陰イオン交換樹脂（アンバーライトＩＲＡ−９１０：オルガノ社製）３０３ｇを攪拌しながら添加し、イオン交換により中性化した。次いで、イオン交換樹脂を濾過し、ｐＨ５．４、固形分３．４重量％の本発明の中性酸化チタンゾル（試料Ｅ）を得た。この試料Ｅは、エチルシリケート中のケイ素をＳｉＯ２  に換算した量と酸化チタン中のチタンをＴｉＯ２  に換算した量との重量比（ＳｉＯ２  ／ＴｉＯ２  ）が１であった。
【００２９】
試料Ａ、ＢおよびＥ中の酸化チタンの粒子径はいずれも１〜２ｎｍであった。また、試料ＣおよびＤ中の酸化チタンの粒子径はいずれも１０ｎｍであった。
【００３０】
比較例１
実施例３で得られた酸性酸化チタン水性ゾル（試料ｂ）をイオン交換水で１５重量％に希釈し、次いで、これに湿潤した陰イオン交換樹脂（アンバーライトＩＲＡ−９１０：オルガノ社製）を攪拌しながら添加し、イオン交換によりｐＨ７に中性化した。次いで、イオン交換樹脂を濾過し、３時間超音波照射を行って、比較試料の中性酸化チタン水性ゾル（試料Ｆ）を得た。この試料Ｆは、ＳｉＯ２  ／ＴｉＯ２  が０であった。
【００３１】
比較例２
実施例３において、メタノールで希釈されたメチルシリケート１９．６ｇを９．８ｇとすること以外は実施例３と同様に処理して、比較試料の中性酸化チタンゾル（試料Ｇ）を得た。なお、試料ＧのｐＨは６．８、固形分濃度は５．７重量％であった。また、メチルシリケート中のケイ素をＳｉＯ２  に換算した量と酸化チタン中のチタンをＴｉＯ２  に換算した量との重量比（ＳｉＯ２  ／ＴｉＯ２  ）は０．５であった。
【００３２】
実施例により得られた本発明の中性酸化チタンゾル（試料Ａ、Ｂ、Ｃ、Ｄ、Ｅ）および比較試料中性酸化チタンゾル（試料Ｆ、Ｇ）を各々酸化チタン濃度が０．５％になるようイオン交換水で希釈し、１ｃｍの光路長の石英セルで水を対照試料とし、５５０ｎｍの波長での分光透過率を測定した。得られた結果を表１に示した。
【００３３】
【表１】
0003609262.tif 000002
【００３４】
表１より、本発明の中性酸化チタンゾルの５５０ｎｍの波長での透過率は全て９０％以上であり、透明性に優れていることがわかった。
【００３５】
次に、実施例により得られた本発明の中性酸化チタンゾル（試料Ａ、Ｃ、Ｄ）を用いて、試料Ａ、Ｃについては、固形分５％、試料Ｄについては固形分１０％になるようイオン交換水で希釈して上記方法で初期、および２０日後の分光透過率を測定した。得られた結果を表２に示した。
【００３６】
【表２】
0003609262.tif 000003
【００３７】
表２より、本発明の中性酸化チタンゾルは、２０日間放置した後でも透過率がほとんどかわらなかった。一方、比較試料Ｆは２０日後には、ゲル化してしまい分散安定性が悪いことがわかった。
【００３８】
【発明の効果】
本発明は、アルキルシリケートを分散安定化剤として配合してなり、該アルキルシリケート中のケイ素をＳｉＯ２  に換算した量と酸化チタン中のチタンをＴｉＯ２  に換算した量との重量比（ＳｉＯ２  ／ＴｉＯ２  ）が０．７〜１０であることを特徴とする酸化チタンゾルであって、中性域のｐＨでも優れた分散性を有し、光照射下においてもその分散安定性に優れていること、さらには、ゾルのｐＨを変化させても分散安定性に優れており、白色顔料、紫外線吸収剤、光触媒、触媒、触媒担体、吸着剤などの用途に使用することができるものである。また、本発明の酸化チタンゾルは、親水性有機溶媒を配合しても凝集しにくいという利点がある。親水性有機溶媒を配合してなる酸化チタンゾルは、表面張力が下がって濡れがよくなり、白色顔料、紫外線吸収剤として利用する場合は、その他の原料との混合性が改善されるなどの利点があり、より一層幅広い用途に使用することができる。
また、本発明は、アルキルシリケートを分散安定化剤として配合してなり、中性域のｐＨで安定した酸化チタンゾルの製造方法であって、アルキルシリケートと酸化チタンゾルとを混合した後、中性化することを特徴とする酸化チタンゾルの製造方法であって、中性域のｐＨで安定した酸化チタンゾルを工業的に有利に製造できる方法である。